(57)【要約】【課題】優れた外観および柔軟性を有し、且つ耐加水分解性、耐候性に優れた合成皮革の皮膜層を提供すること。【解決手段】脂肪族ジオールとジアルキルカーボネートのエステル交換反応により得られる脂肪族オリゴカーボネートジオール（Ａ）と活性水素基を有する化合物を開始剤として環状エステル化合物を開環付加重合することにより得られるポリエステルポリオール（Ｂ）とのエステル交換反応により得られるポリエステルポリカーボネートポリオール（Ｃ）、ポリイソシアネート（Ｄ）、及び鎖延長剤（Ｅ）とからなるポリウレタン樹脂、及びそれを用いてなる合成皮革表面皮膜層。【選択図】  なし【特許請求の範囲】
【請求項１】
脂肪族ジオールとジアルキルカーボネートのエステル交換反応により得られる脂肪族オリゴカーボネートジオール（Ａ）と活性水素基を有する化合物を開始剤として環状エステル化合物を開環付加重合することにより得られるポリエステルポリオール（Ｂ）とのエステル交換反応により得られるポリエステルポリカーボネートポリオール（Ｃ）、ポリイソシアネート（Ｄ）、及び鎖延長剤（Ｅ）とからなるポリウレタン樹脂。
【請求項２】
脂肪族ジオールとジアルキルカーボネートのエステル交換反応により得られる脂肪族オリゴカーボネートジオール（Ａ）と活性水素基を有する化合物を開始剤として環状エステル化合物を開環付加重合することにより得られるポリエステルポリオール（Ｂ）とのエステル交換反応により得られるポリエステルポリカーボネートポリオール（Ｃ）、ポリエステルポリカーボネートポリオール以外のポリオール（Ｆ）、ポリイソシアネート（Ｄ）、及び鎖延長剤（Ｅ）とからなるポリウレタン樹脂であって、ポリエステルポリカーボネートポリオール（Ｃ）の量が重量でポリエステルポリカーボネートポリオール以外のポリオール（Ｆ）より多いことを特徴とするポリウレタン樹脂。
【請求項３】
脂肪族オリゴカーボネートジオール（Ａ）を構成する脂肪族ジオールが炭素数２〜１２の直鎖状、環状、または分岐を有する脂肪族ジオールであり、ジアルキルカーボネートがジメチルカーボネートまたはジエチルカーボネートであることを特徴とする請求項１〜２に記載のポリウレタン樹脂。
【請求項４】
脂肪族オリゴカーボネートジオール（Ａ）がジメチルカーボネートと１，６−ヘキサンジオールのエステル交換反応により得られることを特徴とする請求項１〜３に記載のポリウレタン樹脂。
【請求項５】
ポリエステルポリオール（Ｂ）の合成に開始剤として用いられる活性水素基を有する化合物が脂肪族ジオールであることを特徴とする請求項１〜４に記載のポリウレタン樹脂。
【請求項６】
ポリエステルポリオール（Ｂ）の合成に用いられる環状エステル化合物がε−カプロラクトンであり、開始剤がエチレングリコール、ジエチレングリコール、ブタンジオール、ネオペンチルグリコール、１，６−ヘキサンジオール、２−エチル−２−ブチル−１，３−プロパンジオール、２−メチルー１，３−プロパンジオールの群より選ばれる１種または２種以上の混合物であることを特徴とする請求項１〜５に記載のポリウレタン樹脂。
【請求項７】
ポリエステルポリカーボネートポリオール（Ｃ）中のポリエステルポリオール（Ｂ）由来成分が２０〜８０重量％であり、水酸基価が３０〜３７５ｍｇＫＯＨであることを特徴とする請求項１〜６に記載のポリウレタン樹脂。
【請求項８】
請求項１〜７に記載のポリウレタン樹脂を用いてなる合成皮革表面皮膜層。
【発明の詳細な説明】
【０００１】
【発明の属する技術分野】
本発明は、自動車のシート材、家具用シート材、鞄、雑貨類、衣服、および靴等に使用される耐加水分解性、柔軟性、耐候性に優れた合成皮革の表面皮膜層に関する。
【０００２】
【従来の技術】
一般に、合成皮革は基材、接着層および皮膜層で構成され、接着層および皮膜層には風合いおよび外観に優れることからポリウレタン系樹脂が広く利用されている。ここで、皮膜層は風合いおよび外観の他、耐磨耗性、耐加水分解性、耐候性、耐熱性、耐候性等の物性が要求されるが、全てに満足出来る物性を兼ね備えたポリウレタン系樹脂は無かった。
【０００３】
合成皮革の皮膜層に使用されるポリウレタン樹脂としては、主にポリオールとポリイソシアネート及び短鎖ジオールまたはジアミン等の鎖延長剤から成るものが使用されている。例えば、ポリテトラメチレングリコール系ポリウレタンまたはポリカーボネートポリエステル系ポリウレタン、または炭素数６以上のヒドロキシ化合物と２塩基酸とを反応させて得られるポリエステルをポリオール成分とするポリエステル系ポリウレタン、またはε−カプロラクトン系ポリエステルまたはポリメチルバレロラクトン系ポリエステルをポリオール成分とするポリエステル系ポリウレタンを表皮層に使用した方法が開示されている（特許文献１参照。）。又、別の文献には、伸縮性を有する繊維基材にポリウレタン樹脂層を積層してなる表皮材において、該ポリウレタン樹脂層が、ポリエーテルポリオール、及び、ポリカーボネート系ポリエステル、または炭素数５以上のヒドロキシ化合物と二塩基酸との反応生成物、ポリε−カプロラクトン等のポリエステルからなる群から選ばれる少なくとも１種をポリオール成分とするポリウレタンからなり、その１００％モジュラスが２０〜２００ｋｇ／ｃｍ２  で、かつ、その１００℃における残留歪率が１０％以上の樹脂層であることが開示されている（特許文献２参照。）。しかし、ポリカーボネートポリエステル系ポリウレタンは耐磨耗性に最も優れ、さらに耐熱性、耐加水分解性にも優れている一方で仕上がりが硬くなり風合いが悪くなるという問題がある。また、ポリテトラメチレングリコール等のエーテル系ポリウレタンでは耐加水分解性、風合い等は問題ないものの耐熱性や耐候性に劣るという問題がある。更に、炭素数６以上のヒドロキシ化合物と２塩基酸との縮合反応により得られるポリエステルポリオール、或いは、ε−カプロラクトン系ポリエステルポリオールを使用したポリウレタンは風合い、耐候性、耐熱性には優れているが耐加水分解性が悪いという問題がある。
【０００４】
【特許文献１】
特開平２−２５１６８３号公報
【０００５】
【特許文献２】
特開昭５７−１１３０６５号公報
【０００６】
【発明が解決しようとする課題】
本発明の目的は、優れた外観および柔軟性を有し、且つ耐加水分解性、耐候性に優れた合成皮革の皮膜層を提供することにある。
【０００７】
【課題を解決するための手段】
本発明者は、上記課題を解決すべく鋭意検討を重ねた結果、以下に示す特定のポリオールを使用したポリウレタン樹脂を用いてなる合成皮革表面皮膜層は、優れた外観および柔軟性を有し、且つ耐加水分解性、耐候性に優れていることを見出し、本発明を完成させるに至った。
【０００８】
即ち、本発明は、脂肪族ジオールとジアルキルカーボネートのエステル交換反応により得られる脂肪族オリゴカーボネートジオール（Ａ）と活性水素基を有する化合物を開始剤として環状エステル化合物を開環付加重合することにより得られるポリエステルポリオール（Ｂ）とのエステル交換反応により得られるポリエステルポリカーボネートポリオール（Ｃ）、ポリイソシアネート（Ｄ）、及び鎖延長剤（Ｅ）とからなるポリウレタン樹脂を提供するものである。また本発明は、脂肪族ジオールとジアルキルカーボネートのエステル交換反応により得られる脂肪族オリゴカーボネートジオール（Ａ）と活性水素基を有する化合物を開始剤として環状エステル化合物を開環付加重合することにより得られるポリエステルポリオール（Ｂ）とのエステル交換反応により得られるポリエステルポリカーボネートポリオール（Ｃ）、ポリエステルポリカーボネートポリオール以外のポリオール（Ｆ）、ポリイソシアネート（Ｄ）、及び鎖延長剤（Ｅ）とからなるポリウレタン樹脂であって、ポリエステルポリカーボネートポリオール（Ｃ）の量が重量比でポリエステルポリカーボネートポリオール以外のポリオール（Ｆ）より多いことを特徴とするポリウレタン樹脂を提供するものである。また本発明は、脂肪族オリゴカーボネートジオール（Ａ）を構成する脂肪族ジオールが炭素数２〜１２の直鎖状、環状、または分岐を有する脂肪族ジオールであり、ジアルキルカーボネートがジメチルカーボネートまたはジエチルカーボネートであることを特徴とする前記ポリウレタン樹脂を提供するものである。また本発明は、脂肪族オリゴカーボネートジオール（Ａ）がジメチルカーボネートと１，６−ヘキサンジオールのエステル交換反応により得られることを特徴とする前記ポリウレタン樹脂を提供するものである。また本発明は、ポリエステルポリオール（Ｂ）の合成に開始剤として用いられる活性水素基を有する化合物が脂肪族ジオールであることを特徴とする前記ポリウレタン樹脂を提供するものである。また本発明は、ポリエステルポリオール（Ｂ）の合成に用いられる環状エステル化合物がε−カプロラクトンであり、開始剤がエチレングリコール、ジエチレングリコール、ブタンジオール、ネオペンチルグリコール、１，６−ヘキサンジオール、２−エチル−２−ブチル−１，３−プロパンジオール、２−メチルー１，３−プロパンジオールの群より選ばれる１種または２種以上の混合物であることを特徴とする前記ポリウレタン樹脂を提供するものである。また本発明は、ポリエステルポリカーボネートポリオール（Ｃ）中の、ポリエステルポリオール（Ｂ）由来の成分が２０〜８０重量％であり、水酸基価が３０〜３７５ｍｇＫＯＨであることを特徴とする前記ポリウレタン樹脂を提供するものである。また本発明は、前記のポリウレタン樹脂を用いてなる合成皮革表面皮膜層を提供するものである。
【０００９】
【発明の実施の形態】
以下、本発明を詳細に説明する。本発明における脂肪族オリゴカーボネートジオール（Ａ）は、脂肪族ジオールとジアルキルカーボネートとのエステル交換反応により得られる。ここで用いられる脂肪族ジオールとしては、炭素数２〜１２の直鎖状、環状、または分岐を有する脂肪族ジオールが挙げられる。より具体的には、１，３−ブタンジオール、１，４−ブタンジオール、エチレングリコール、ジエチレングリコール、プロピレングリコール、ジプロピレングリコール、１，６−ヘキサンジオール（以下１，６−ＨＤ  と略す）、１，５−ペンタンジオール、３−メチル−１，５−ペンタンジオール、ネオペンチルグリコール（以下ＮＰＧ  と略す）、２，２−ジエチル−１，３−プロパンジオール、２−エチル−１，３−ヘキサンジオール、２−ブチル−２−エチル−１，３−プロパンジオール（以下、ＢＥＰＤと略す）、２−メチル１，５−ペンタンジオールなどを挙げることができる。これらの中でも機械的強度、耐及性の点から１，６−ＨＤ、１，４−ブタンジオール、および１，５−ペンタンジオールが好ましい。以上の脂肪族ジオールは、単独で使用できるほか２種以上を組合わせて使用することもできる。
【００１０】
脂肪族オリゴカーボネートジオール（Ａ）を構成するジアルキルカーボネートとしては、下記の化学式で表されるジアルキルカーボネートを使用することが出来る。
【００１１】
【化１】
2004346094.tif 000002
（Ｒ１、Ｒ２は同一もしくは異なる炭素数１２以下のアルキル基である。）
【００１２】
脂肪族オリゴカーボネートジオールは、ジアルキルカーボネートと脂肪族ジオールとをエステル交換反応することにより生成するアルコール、Ｒ１−ＯＨおよびＲ２−ＯＨを蒸留等の手段により除去することによって得られる。従って、Ｒ１およびＲ２は低沸点のアルコールを生成するメチル基やエチル基が好ましく、よって好ましいジアルキルカーボネートとしては、ジメチルカーボネートまたはジエチルカーボネートを挙げることが出来る。
【００１３】
ジアルキルカーボネートと脂肪族ジオールとのエステル交換反応に適した触媒としては、水酸化ナトリウム、水酸化カリウム等のアルカリ金属およびアルカリ土類金属の水酸化物、ナトリウムメチレート、カリウムメチレート、チタンテトライソプロピレートおよびジルコニウムテトライソプロピレート等の金属アルコレートが挙げられ、中でもチタンテトライソプロピレートおよびジルコニウムテトライソプロピレートが好ましい。
【００１４】
本発明におけるポリエステルポリオール（Ｂ）は活性水素基を有する化合物を開始剤として、環状エステル化合物を開環付加重合して合成されたものである。開始剤としては、例えば、ポリヒドロキシ化合物、ポリアミン化合物、ポリカルボン酸等が挙げられ、中でもポリヒドロキシ化合物、特に脂肪族ジオールが合成時の反応性およびウレタン化の反応性が安定であることから好適である。脂肪族ジオールの具体例としては、１，３−ブタンジオール、１，４−ブタンジオール、エチレングリコール、ジエチレングリコール、プロピレングリコール、ジプロピレングリコール、１，６−ヘキサンジオール、１，５−ペンタンジオール、３−メチル−１，５−ペンタンジオール、ネオペンチルグリコール、１，４−シクロヘキシルジメチロール、２，２−ジエチル−１，３−プロパンジオール、２−エチル−１，３−ヘキサンジオール、２−ブチル−２−エチル−１，３−プロパンジオール、２−メチル１，５−ペンタンジオールの中から選ばれた１種または２種以上の脂肪族ジオールが挙げられる。
【００１５】
本発明におけるポリエステルポリオール（Ｂ）に用いられる開環付加重合可能な環状エステル化合物で好ましいものとしては、ラクトン類を挙げることが出来る。好ましいラクトン類としては、α−カプロラクトン、β−カプロラクトン、γ−カプロラクトン、δ−カプロラクトン、ε−カプロラクトン、α−メチル−ε−カプロラクトン  、β−メチル−ε−カプロラクトン、４−メチルカプロラクトン等が挙げられ、これらの中から選ばれる１種または２種以上を混合して使用できる。中でもε−カプロラクトンが重合時の安定性、および経済性の点から好ましい。
【００１６】
ポリエステルポリオール（Ｂ）の製造方法としては、上記の重合開始剤とラクトン類等の環状エステル化合物を混合し、好ましくは触媒を使用して１２０℃から２３０℃、さらに好ましくは１５０℃から２２０℃の温度範囲で数時間攪拌する方法が好ましい。また、この方法は、連続反応でも、バッチ反応でも実施することが出来る。また、重合触媒としては種々の有機または無機の金属化合物等が使用でき、具体的にはテトラ−ｎ−ブトキシチタン、テトライソプロピルチタネート、テトラエチルチタネート等の有機チタン系化合物、ジブチルスズオキシド、ジブチルスズラウレート、オクチル酸第一スズ、モノ−ｎ−ブチルスズ脂肪酸塩等の有機スズ化合物、塩化第一スズ、臭化第一スズ、ヨウ化第一スズ等のハロゲン化第一スズを挙げることができる。
【００１７】
本発明のポリエステルポリカーボネートポリオール（Ｃ）は脂肪族オリゴカーボネートジオール（Ａ）とポリエステルポリオール（Ｂ）とのエステル交換反応によって得られる。脂肪族オリゴカーボネートジオール（Ａ）とポリエステルポリオール（Ｂ）との原料比は、ポリエステルポリオール（Ｂ）がポリエステルポリカーボネートポリオール（Ｃ）の２０〜８０重量％を占め、且つ、ポリエステルポリカーボネートポリオール（Ｃ）の水酸基価が３０〜３７５ｍｇＫＯＨになる様に選ばれる。ポリエステルポリカーボネートポリオール（Ｃ）中のポリエステルポリオール（Ｂ）の含有量が２０重量％以下では得られるポリウレタン樹脂が硬く、風合いがゴワゴワになり好ましくない、また、８０重量％以上では耐加水分解性に劣るため好ましくない。さらに、ポリエステルポリカーボネートポリオール（Ｃ）の水酸基価が３０ｍｇＫＯＨ未満では得られるポリウレタン樹脂が柔らくなりすぎて、皮革表面の傷つき防止の役割を果たせないため好ましくなく、３７５ｍｇＫＯＨより大きくては、ポリウレタン皮膜が硬くなりすぎて風合いを損ねるため好ましくない。
【００１８】
本発明のポリウレタン樹脂は、ポリエステルポリカーボネートポリオール（Ｃ）とポリイソシアネート（Ｄ）、鎖延長剤（Ｅ）とを反応させて、製造されるが、その製法としては、溶剤下または無溶剤でポリエステルポリカーボネートポリオール（Ｃ）と過剰のポリイソシアネート（Ｄ）を反応させてプレポリマーを合成し、このプレポリマーを鎖延長剤（Ｅ）と反応させてポリウレタン樹脂を合成してもよく、また、ポリエステルポリカーボネートポリオール（Ｃ）、ポリイソシアネート（Ｄ）、および鎖延長剤（Ｅ）を、押出機等を用いて連続的に反応させてポリウレタン樹脂を合成してもよい。
【００１９】
また本発明のポリウレタン樹脂は、ポリエステルポリカーボネートポリオール（Ｃ）、ポリエステルポリカーボネートポリオール以外のポリオール（Ｆ）、ポリイソシアネート（Ｄ）、鎖延長剤（Ｅ）とを反応させて製造してもよい。ここで用いられるポリエステルポリカーボネートポリオール以外のポリオール（Ｆ）としては、ポリカーボネートポリオール、ポリエステルポリオール、ポリエーテルポリオールを挙げることが出来、これらの単独、あるいは混合物、または共重合物が使用出来る。ポリエステルポリカーボネートポリオール以外のポリオール（Ｆ）の水酸基価は３０〜３７５ｍｇＫＯＨが好ましく、特に、３５〜２５０ｍｇＫＯＨが好ましい。水酸基価が３０ｍｇＫＯＨを下回ると得られるポリウレタン樹脂が柔らくなりすぎて皮膜の表面がベトつく傾向が出て好ましくなく、また、３７５ｍｇＫＯＨを超えると得られるポリウレタン樹脂皮膜層が硬くなり風合いを損ねるため好ましくない。
【００２０】
尚、ポリエステルポリカーボネートポリオール以外のポリオール（Ｆ）の使用量であるが、重量でポリエステルポリカーボネートポリオール（Ｃ）よりも少ない量が好ましい。
【００２１】
ポリカーボネートポリオールとしては、例えば、グリコール類とジメチル、ジエチル等のジアルキルカーボネートの脱アルコール縮合反応、あるいはグリコール類とジフェニルカーボネートの脱フェノール縮合反応、あるいはグリコール類とエチレンカーボネート、ジエチルカーボネート等の脱エチレングリコール縮合反応などで得られるものが挙げられる。このグリコール類としては、例えば、１，６−ＨＤ、ジエチレングリコール、プロピレングリコール、１，４−ブタンジオール、３−メチル−１，５−ペンタンジオール、ＮＰＧ等の脂肪族ジオール、あるいは、１，４−シクロヘキサンジオール、１，４−シクロヘキサンジメタノール等の脂環族ジオールが挙げられる。例えば、１，６−ＨＤとジエチルカーボネートとの縮合反応によって得られるポリ（ヘキサメチレンカーボネート）ポリオールが挙げられる。
【００２２】
ポリエステルポリオールとしては、例えば、コハク酸、無水コハク酸、アジピン酸、スベリン酸、アゼライン酸、セバシン酸、ダイマー酸、無水マレイン酸、フマル酸、１，４−シクロヘキサンジカルボン酸等の脂肪（脂環）族ジカルボン酸、多官能成分としてトリメリット酸、ピロメリット酸シクロヘキサントリカルボン酸等のポリカルボン酸およびそれらの無水物或いはエステル形成性誘導体、また、テレフタル酸、イソフタル酸、フタル酸、１，４−ナフタレンジカルボン酸、２，５−ナフタレンジカルボン酸、２，６−ナフタレンジカルボン酸、ナフタル酸、ビフェニルジカルボン酸、１，２−ビス（フェノキシ）エタン−ｐ，ｐ’−ジカルボン酸等の芳香族ジカルボン酸及びそれらの酸無水物もしくはエステル形成性誘導体、ｐ−ヒドロキシ安息香酸等の芳香族ヒドロキシカルボン酸及びそれらのエステル形成性誘導体等のカルボン酸類と、エチレングリコール、プロピレングリコール、１，３−プロパンジオール、１，３−ブタンジオール、１，４−ブタンジオール、１，５−ペンタンジオール、１，６−ヘキサンジオール、ネオペンチルグリコール、ジエチレングリコール、トリエチレングリコール、テトラエチレングリコール、ジプロピレングリコール、トリプロピレングリコール、ポリエチレングリコール、３−メチル−１，５−ペンタンジオール、２−ブチル−２−エチル１，３−プロパンジオール等の脂肪族ジオール、１，４−シクロヘキサンジオール、１，４−シクロヘキサンジメタノール、水素添加ビスフェノールＡ等の脂環族ジオール、また多官能成分としてグリセリン、トリメチロールプロパン、ペンタエリスリトール等のポリオール類との縮重合反応により得られるポリエステルポリオールが挙げられる。
【００２３】
また、前記ジオール類を開始剤として、開環重合可能なラクトン類、例えば、α−カプロラクトン、β−カプロラクトン、γ−カプロラクトン、δ−カプロラクトン、ε−カプロラクトン、α−メチル−ε−カプロラクトン  、β−メチル−ε−カプロラクトン、４−メチルカプロラクトン等を開環付加したポリエステルポリオールが挙げられる。
【００２４】
ポリエーテルポリオールとしては、例えば、エチレングリコール、ジエチレングリコール、トリエチレングリコール、プロピレングリコール、トリメチレングリコール、１，３−ブタンジオール、１，４−ブタンジオール、１，６−ヘキサンジオール、ネオペンチルグリコール、グリセリン、トリメチロールエタン、トリメチロールプロパン、ソルビトール、しょ糖、アコニット糖、トリメリット酸、ヘミメリット酸、燐酸、エチレンジアミン、ジエチレントリアミン、トリイソプロパノールアミン、ピロガロール、ジヒドロキシ安息香酸、ヒドロキシフタール酸、１，２，３−プロパントリチオール、等の活性水素原子を少なくとも２個有する化合物の１種または２種以上を開始剤としてエチレンオキサイド、プロピレンオキサイド、ブチレンオキサイド、スチレンオキサイド、エピクロルヒドリン、テトラヒドロフラン、シクロヘキシレン等のモノマーの１種または２種以上を付加重合したもの、または上記モノマーをカチオン触媒、プロトン酸、ルイス酸等を触媒として開環重合したものが挙げられる。
【００２５】
本発明に使用するポリイソシアネート（Ｄ）として好ましいものとしては、トリレンジイソシアネート（以下ＴＤＩと略す）、ジフェニルメタンジイソシアネート（以下ＭＤＩと略す）、ヘキサメチレンジイソシアネート（以下ＨＤＩと略す）、イソホロンジイソシアネート（以下ＩＰＤＩと略す）、ジフェニルメタンジイソシアネートダイマー化合物を含有するジフェニルメタンジイソシアネート、カルボジイミド変性ジフェニルメタンジイソシアネート、ヘキサメチレンジイソシアネートのウレトジオン環及びイソシアヌレート環含有変性体が挙げられ、これらを単独、あるいは組合わせて使用することができる。これらのうち、耐候性の点では、ＨＤＩまたはＩＰＤＩがより好ましく、機械特性の点からはＭＤＩ、またはＴＤＩがより好ましい。
【００２６】
本発明に使用する好ましい鎖延長剤（Ｅ）としては、短鎖ジオール、短鎖ジアミン、短鎖トリオール、多価アミンが挙げられる。短鎖ジオールとしては、１，３−ブタンジオール、１，４−ブタンジオール、エチレングリコール、ジエチレングリコール、プロピレングリコール、ジプロピレングリコール、１，６−ヘキサンジオール、１，５−ペンタンジオール、３−メチル−１，５−ペンタンジオール、ネオペンチルグリコール、２，２−ジエチル−１，３−プロパンジオール、２−エチル−１，３−ヘキサンジオール、２−ブチル−２−エチル−１，３−プロパンジオール、２−メチル−１，５−ペンタンジオールが挙げられる。短鎖ジアミンとしてはエチレンジアミン、テトラエチレンジアミン、ジフェニルジアミノメタン、パラフェニレンジアミン、ヘキサメチレンジアミン、イソホロンジアミン等が挙げられる。短鎖トリオールとしては、例えば、グリセリン、トリメチロールプロパン、１，２，６−ヘキサントリオール、１，２，４−ブタントリオール、ジグリセリン、トリメチロールエタン、トリエタノールアミン等が挙げられる。多価アミン類としては、トリエチレンテトラミン、テトラエチレンペンタミン、ペンタメチレンヘキサミン等が挙げられる。以上の鎖延長剤は単独または２種以上を組合わせて使用することが出来る。
【００２７】
本発明のポリウレタン樹脂は、合成皮革表面皮膜層として適している。合成皮革表面皮膜層の形成方法としては、ポリウレタン樹脂のジメチルホルムアミド（以下、ＤＭＦと略す。）溶液を基体に塗布後、ＤＭＦ／水混合液に含浸し、多孔質の膜を形成する湿式法、ポリウレタン樹脂をメチルエチルケトン（以下、ＭＥＫと略す。）／水の混合溶液スラリーとして、基体に塗布後乾燥させる乾式法、さらに、離型紙にポリウレタン樹脂溶液を塗布し、その上に接着層を介して基体を張り合わせたのち離型紙を除去するトランスファーコーティング法、ポリウレタン樹脂溶液を直接基体にコーティングして乾燥させるダイレクトコーティング、および押出機によりペレット化したポリウレタン樹脂を基体へラミネートとする溶融コーティング等が挙げられる。
【００２８】
【実施例】
以下、実施例により本発明を具体的に説明するが、本発明はこれらに限定されるものではない。尚、「％」及び「ｐｐｍ」は、特に示す場合を除くほか「重量％」及び「重量ｐｐｍ」を示す。
【００２９】
（合成例１）  脂肪族オリゴカーボネートジオール（Ａ）の合成
温度計、窒素シール管、撹拌器を取り付けた５００ｍｌのセパラブルフラスコに、ジエチルカーボネート３８５．１ｇおよび１，６−ＨＤを４１４．９ｇ入れ、触媒としてテトラ−ｎ−ブトキシチタンを濃度１００ｐｐｍになるように加え、窒素流入下において、２００℃で約１５時間エステル交換反応を行った。発生したエタノールおよび過剰のジエチルカーボネートを減圧下で除去して脂肪族オリゴカーボネートジオールを得た。得られた脂肪族オリゴカーボネートジオールをＡ−１とする。Ａ−１の水酸基価は５６．５ｍｇＫＯＨで、酸価は０．０２５ｍｇＫＯＨであり、常温でワックス状であった。
【００３０】
（合成例２）  ポリエステルポリオール（Ｂ）の合成
温度計、窒素シール管、撹拌器を取り付けた５００ｍｌのセパラブルフラスコに、ε−カプロラクトン５７ｇ、１，６−ＨＤを９４４ｇ入れて、触媒としてオクチル酸スズを濃度１００ｐｐｍになるように添加し、２００℃で約６時間反応した。得られたポリエステルポリオールの水酸基価は５６．８ｍｇＫＯＨであった。このポリエステルポリオールをＢ−１とする。
【００３１】
（合成例３）  ポリエステルポリカーボネートポリオール（Ｃ）の合成
温度計、窒素シール管、撹拌器、還流装置を取り付けた５００ｍｌのセパラブルフラスコに、合成例１で得た脂肪族オリゴカーボネートジオールＡ−１および合成例２で得たポリエステルポリオールＢ−１をそれぞれ５００ｇ入れ、触媒として塩化スズを濃度２００ｐｐｍになるように添加し、２００℃で７時間エステル交換反応した。得られたポリエステルポリカーボネートポリオールの水酸基価は５６．３ｍｇＫＯＨであった。このポリエステルポリカーボネートポリオールをＣ−１とする。Ｃ−１中に含まれるＢ−１に由来する成分はＣ−１の５０重量％を占めた。更にＡ−１およびＢ−１の仕込み比率を変える他は同様にして、ポリエステルポリカーボネートポリオールＣ−２〜Ｃ−６を得た。その詳細を表１に示す。
【００３２】
【表１】
2004346094.tif 000003
【００３３】
（実施例１）  ポリウレタン樹脂の合成
温度計、窒素シール管、撹拌器、還流装置を取り付けた５００ｍｌのセパラブルフラスコに、合成例３で得たポリエステルポリカーボネートポリオールＣ−１を９８ｇ、イソホロンジイソシアネートを３５ｇ加え、１２０℃で約２時間反応後、８０℃まで冷却し、ＭＥＫを３４５ｇ加え、さらに、５時間反応した。反応後、反応液中のイソシアネート基の濃度を測定し、イソシアネート基がポリオールと反応し反応から求められる理論値まで減少したことを確認した後、鎖延長剤としてイソホロンジアミンを１５ｇおよび末端封止剤としてモノエタノールアミンを１．８ｇ加え、さらに１時間反応した。得られたポリウレタン樹脂溶液は、固形分３０重量％、粘度は２５℃で３４５０ｍＰＡＳ、ＧＰＣにより測定した数平均分子量は７２０００であった。
【００３４】
（実施例２）
実施例１で得たポリウレタン樹脂溶液を、シリコン離型紙上に乾燥厚みが２０μｍになる様にナイフコーターにて塗布し、１００℃で２分間熱風乾燥し、ポリウレタン表面皮膜層とした。この表面皮膜層の上にポリウレタン製２液硬化の接着剤を乾燥厚みが４０μｍになる様にナイフコーターにて塗布し、これに基材として面スエード調の起毛布を張り合わせ、１００℃で５分間熱風乾燥し、さらに、７０℃で４８時間熟成した後、離型紙を剥離して合成皮革とした。得られた合成皮革は耐加水分解性、耐候性、風合い、外観共に優れていた。
【００３５】
（実施例３〜５）
ポリエステルポリカーボネートポリオールＣ−１の替わりに、合成例３で得たポリエステルポリカーボネートポリオールＣ−２〜Ｃ−４を使用する他は実施例１と同一にして、ポリウレタン樹脂溶液を得た。そのポリウレタン樹脂溶液を使用して、実施例２と同様に合成皮革を作成し、耐加水分解性、耐候性、風合い、外観を評価した。結果を表２に示す。
【００３６】
（比較例１〜２）
ポリエステルポリカーボネートポリオールＣ−１の替わりに、合成例３で得たポエステルポリカーボネートポリオールＣ−５〜Ｃ−６を使用する他は実施例１と同一にして、ポリウレタン樹脂溶液を得た。そのポリウレタン樹脂溶液を使用して、実施例２と同様に合成皮革を作成し、耐加水分解性、耐候性、風合い、外観を評価した。結果を表２に示す。
【００３７】
【表２】
2004346094.tif 000004
【００３８】
合成例、実施例、比較例で用いた試験・評価方法を以下に示す。
（１）耐加水分解性試験
合成皮革の試験片を相対湿度９５％、温度７０℃の条件下に５週間放置し、その後、試料の皮膜層を大栄科学精器製作所製の表面摩耗試験機を使い、荷重１ｋｇ、６号綿布摩耗布にて２０００回の表面摩耗試験を行い、試料の表面状態を観察した。
（２）耐候性試験
合成皮革の試験片をスガ試験機社製のウエザオメーター（ＱＵＶ）を使い、試験温度５０〜７０℃、紫外線照射エネルギー２６Ｗ／ｍ２、照射８時間／湿潤４時間のサイクルで３００時間試験した後、耐加水分解性試験と同様にして表面摩耗試験を行い、試料の表面状態を観察した。
（３）風合いの評価
合成皮革試料を手で揉んで感触により判定した。評価は問題ない場合〇で表し、問題がある場合は具体的に状態を表記した。
（４）外観の評価
表面の状態を観察し、透明性、ひび割れの有無を確認した。評価は問題ない場合〇で表し、問題がある場合は具体的に状態を表記した。
（５）イソシアネート基濃度の測定
１，１〜５ｇの試料（プレポリマー）を三角フラスコにとり、正確に重量を測定する。
２，ｎ−ジブチルアミンの０．５規定テトラヒドロフラン溶液２０ｍｌを試料に加え、よく振って試料を溶解する。
３，約５０ｍｌのテトラヒドロフランを加え希釈して、フェノールフタレイン溶液を数滴加える。
４，０．５規定の塩酸で滴定する。
【００３９】
【発明の効果】
以上詳述したように、本発明の特定のポリオールを使用したポリウレタン樹脂は、耐加水分解性、耐候性、風合い、外観等に優れ、合成皮革の表面皮膜層として最適である。